НИТИ ПОПЕРЕЧНО СШИТОЙ ГИАЛУРОНОВОЙ КИСЛОТЫ И ГИДРОКСИАПАТИТА

1. Способ изготовления нити из гиалуроновой кислоты и гидроксиапатита кальция, включающий в себя:
поперечную сшивку в водной среде гиалуроновой кислоты или ее соли путем добавления сшивающего агента и повышения значения pH среды;
нейтрализацию указанной водной среды;
где гидроксиапатит кальция присутствует в указанной водной среде до указанной нейтрализации,
что обеспечивает получение предшествующей композиции нити;
формование указанной предшествующей композиции во влажную нить; и
сушку указанной влажной нити для получения сухой нити.
2. Способ по п. 1, включающий в себя добавление основания в реакционный сосуд, в который предварительно загружают гиалуроновую кислоту и сшивающий агент, для образования щелочной реакционной смеси, что позволяет реакционной смеси начать поперечную сшивку, добавление и диспергирование гидроксиапатита кальция в указанном реакционном сосуде, что позволяет указанной реакционной смеси в указанном реакционном сосуде завершить реакцию поперечной сшивки, и нейтрализацию указанной водной среды путем добавления буферного агента, чтобы довести значение pH до практически нейтрального значения.
3. Способ по любому из пп. 1 или 2, где указанный сшивающий агент выбран из группы, состоящей из диглицидилового эфира 1,4-бутандиола, диглицидилового эфира поли(этиленгликоля) и диглицидилового эфира этиленгликоля.
4. Способ по п. 3, где указанный сшивающий агент представляет собой диглицидиловый эфир поли(этиленгликоля) или диглицидиловый эфир этиленгликоля.
5. Способ по любому из предшествующих пунктов, где концентрация указанной гиалуроновой кислоты в указанной водной среде составляет от 0,2 до 8 весовых процентов.
6. Способ по любому из предшествующих пунктов, где концентрация гидроксиапатита кальция в указанной водной среде составляет от 0,5 до 5 весовых процентов.
7. Способ по любому из пп. 1-5, где концентрация гидроксиапатита кальция в указанной водной среде составляет от 5 до 20 весовых процентов.
8. Способ по любому из предшествующих пунктов, где указанный гидроксиапатит кальция имеет средневесовое распределение частиц по размерам от 25 до 45 микрометров.
9. Способ по любому из предшествующих пунктов, где указанное формование включает в себя экструзию указанной предшествующей композиции через отверстие в дегидратирующую жидкость или на сушильную поверхность.
10. Способ по любому из предшествующих пунктов, дополнительно включающий в себя стерилизацию высушенной нити.
11. Способ по любому из предшествующих пунктов, где диаметр нити является практически одинаковым, изменение диаметра, выраженное как относительное стандартное отклонение диаметра СЭМ-измерений, сделанных по длине нити, составляет менее 20%.
12. Предшествующая композиция нити, содержащая поперечно сшитую гиалуроновую кислоту с гидроксиапатитом кальция в водной среде, где концентрация гидроксиапатита кальция в указанной предшествующей композиции нити составляет от 0,5 до 20 весовых процентов.
13. Предшествующая композиция нити по п. 12, полученная любым из способов по пп. 1-11.
14. Нить, содержащая поперечно сшитую гиалуроновую кислоту, гидроксиапатит и менее 33 весовых процентов воды.
15. Нить по п. 14, где диаметр нити является практически одинаковым, изменение диаметра, выраженное как относительное стандартное отклонение диаметра СЭМ-измерений, сделанных по длине нити, составляет менее 20%.
16. Нить по любому из пп. 14 или 15, где концентрация указанной гиалуроновой кислоты в указанной нити составляет от 15 до 50 весовых процентов.
17. Нить по любому из пп. 14 или 15, где указанная поперечно сшитая гиалуроновая кислота сшивается сшивающим агентом, а указанный сшивающий агент выбран из группы, состоящей из диглицидилового эфира 1,4-бутандиола, диглицидилового эфира поли(этиленгликоля) и диглицидилового эфира этиленгликоля.
18. Нить по п. 17, где указанный сшивающий агент представляет собой диглицидиловый эфир поли(этиленгликоля) или диглицидиловый эфир этиленгликоля.
19. Нить по любому из пп. 14-18, где концентрация гидроксиапатита кальция в указанной нити составляет от 10 до 35 весовых процентов.
20. Нить по любому из пп. 14-18, где концентрация, гидроксиапатита кальция в указанной нити составляет от 35 до 75 весовых процентов.
21. Нить по любому из предшествующих пунктов, где указанный гидроксиапатит кальция имеет средневесовое распределение частиц по размерам от 25 до 45 микрометров.
22. Нить по любому из предшествующих пунктов, где указанная нить является стерильной.